(57)【要約】      （修正有）【課題】ディーゼルエンジン排気流れに存在する窒素酸化物（ＮＯｘ）と粒状物と気体状炭化水素を同時に修正するに適した排気処理システムおよび方法を提供する。【解決手段】還元剤、例えばアンモニアなどによるＮＯｘの選択的接触還元（ＳＣＲ）に有効な材料で被覆しておいた煤濾過器１２の上流に酸化用触媒１１を位置させる。また、ＳＣＲ触媒組成物を壁フロースルー式モノリスの上に充分な触媒充填率を与えるが結果として排気の中に不適切な背圧をもたらすほどではない度合で位置させる方法も提供する。【選択図】図１
2014224536.tif 000002
【特許請求の範囲】
【請求項１】
ＮＯｘおよび粒状物を含有する排気流れを処理するに適した排気処理システムであって、
ａ）酸化用触媒、
ｂ）前記酸化用触媒と流体伝達状態でそれの下流に位置していてアンモニアまたはアンモニア前駆体を前記排気流れに定期的に計量して入れる注入器、および
ｃ）前記注入器と流体伝達状態でそれの下流に位置する壁流式モノリス、
を含んで成るが、
前記壁流式モノリスは多数の縦方向に伸びる通路を有していて、前記多数の縦方向に伸びる通路は、前記通路に境界をつけそれを限定している縦方向に伸びる壁で形成されており、ここで、前記通路は、開放された入り口末端部と封鎖された出口末端部を有する入り口通路および封鎖された入り口末端部と開放された出口末端部を有する出口通路を含んで成り、ここで、
前記壁流式モノリスは前記壁に少なくとも１．３ｇ／立方インチの濃度で染み込んでいるＳＣＲ触媒組成物を含んで成っていて前記壁流式モノリスが有する壁間隙率が少なくとも５０％で平均孔径が少なくとも５ミクロンである、
排気処理システム。
【請求項２】
前記ＳＣＲ触媒組成物が前記壁流式モノリスの壁に染み込んでいて前記壁が有する壁間隙率が５０から７５％で平均孔径が５から３０ミクロンである請求項１記載の排気処理システム。
【請求項３】
前記酸化用触媒と流体伝達状態でそれの上流に位置するディーゼルエンジンも更に含んで成る請求項１記載の排気処理システム。
【請求項４】
ＮＯｘおよび粒状物を含有する排気流れの中の生じた排気物を処理する方法であって、
（ａ）前記排気流れを酸化用触媒に通すことでＮＯの実質的な部分に酸化を受けさせてＮＯ２を生じさせることでＮＯ２が豊富な排気流れを生じさせ、
（ｂ）アンモニアまたはアンモニア前駆体を前記ＮＯ２が豊富な排気流れに定期的な間隔で計量して入れた後、
（ｃ）前記排気流れを壁流式モノリスに通すことで粒状物を濾過で除去しかつＮＯｘの実質的な部分に還元を受けさせてＮ２を生じさせる、
ことを含んで成るが、
前記壁流式モノリスは多数の縦方向に伸びる通路を有していて、前記多数の縦方向に伸びる通路は、前記通路に境界をつけそれを限定している縦方向に伸びる壁で形成されており、ここで、前記通路は、開放された入り口末端部と封鎖された出口末端部を有する入り口通路および封鎖された入り口末端部と開放された出口末端部を有する出口通路を含んで成り、ここで、
前記壁流式モノリスは前記壁に少なくとも１．３ｇ／立方インチの濃度で染み込んでいるＳＣＲ触媒組成物を含んで成っていて前記壁流式モノリスが有する壁間隙率が少なくとも５０％で平均孔径が少なくとも５ミクロンである、
方法。
【請求項５】
銅および鉄成分の中の１種以上から選択される卑金属成分およびゼオライトを含んで成る請求項１または４記載のＳＣＲ触媒組成物。
【請求項６】
前記ゼオライトが有するアルミナに対するシリカの比率が少なくとも約１０である請求項５記載のＳＣＲ触媒組成物。
【請求項７】
前記ゼオライトがベータゼオライトである請求項６記載のＳＣＲ触媒組成物。
【請求項８】
白金族金属成分を含んで成る請求項１または４記載の酸化用触媒。
【請求項９】
更にゼオライト成分も含んで成る請求項８記載の酸化用触媒。
【請求項１０】
前記酸化用触媒と流体伝達状態でそれの上流に位置するディーゼルエンジンも更に含んで成る請求項４記載の方法。
【請求項１１】
ハニカムフロースルー式モノリス基質または開放気泡発泡体基質の上に位置する請求項１または４記載の酸化用触媒。
【請求項１２】
ＳＣＲ触媒組成物を壁流式モノリスの上に位置させる方法であって、前記壁流式モノリスは、多数の縦方向に伸びる通路を有していて、前記多数の縦方向に伸びる通路は、前記通路に境界をつけそれを限定している縦方向に伸びる壁で形成されており、ここで、前記通路は、開放された入り口末端部と封鎖された出口末端部を有する入り口通路および封鎖された入り口末端部と開放された出口末端部を有する出口通路を含んで成り、
（ａ）前記壁流式モノリスを前記ＳＣＲ触媒組成物含有水性スラリーの中に１番目の方向から浸けることで前記ＳＣＲ触媒組成物を前記入り口通路に付着させ、
（ｂ）圧縮気体流れを前記出口通路の中に強制的に送り込みかつ前記入り口通路に真空をかけることで余分なスラリーを前記入り口通路から除去し、
（ｃ）前記壁流式モノリスを前記水性スラリーの中に前記１番目の方向とは反対方向の２番目の方向から浸けることで前記ＳＣＲ触媒組成物を前記出口通路に付着させ、
（ｄ）圧縮気体流れを前記入り口通路の中に強制的に送り込みかつ前記出口通路に真空をかけることで余分なスラリーを前記出口通路から除去し、そして
（ｅ）前記被覆を受けさせた壁流式モノリスに乾燥および焼成を受けさせる、
ことを含んで成る方法。
【請求項１３】
前記壁流式モノリスが有する間隙率が少なくとも５０％で平均孔径が少なくとも５ミクロンである請求項１２記載の方法。
【発明の詳細な説明】
【技術分野】
【０００１】
本発明は、還元剤、例えばアンモニアなどによるＮＯｘの選択的接触還元（Ｓｅｌｅｃｔｉｖｅ  Ｃａｔａｌｙｔｉｃ  Ｒｅｄｕｃｔｉｏｎ（ＳＣＲ））に有効な材料で被覆しておいた煤濾過器の上流に酸化用触媒を位置させた排気処理システムに関する。１つの態様において、本システムは、ディーゼルエンジン排気流れに存在する窒素酸化物（ＮＯｘ）と粒状物と気体状炭化水素を同時に改善する（ｒｅｍｅｄｉａｔｉｎｇ）有効な方法を提供するものである。
【背景技術】
【０００２】
ディーゼルエンジンの排気は気体状排気物、例えば一酸化炭素（「ＣＯ」）、未燃焼炭化水素（「ＨＣ」）および窒素酸化物（「ＮＯｘ」）などばかりでなくまた凝縮相材料（液体および固体）（いわゆる粒子（ｐａｒｔｉｃｕｌａｔｅｓ）または粒状物（ｐａｒｔｉｃｕｌａｔｅ  ｍａｔｔｅｒ）を構成する）も含有する不均一な混合物である。ディーゼルエンジンの排気システムには、しばしば、そのような排気成分の特定部分または全部を無害な成分に変化させる組成物が上に位置する触媒組成物および基質が装備されている。例えば、ディーゼルの排気システムにはディーゼル酸化用触媒、煤濾過器およびＮＯｘ還元用触媒の中の１つ以上が含まれている可能性がある。
【０００３】
白金族金属、卑金属およびこれらの組み合わせを含有する酸化用触媒はＨＣおよびＣＯ両方の気体状汚染物の変換を促進しかつそのような汚染物を二酸化炭素と水にまで酸化することを通してある程度の比率ではあるが粒状物の変換も促進してディーゼルエンジン排気の処理を助長することが知られている。そのような触媒は一般にディーゼル酸化用触媒（ＤＯＣ）と呼ばれる装置の中に入っていて、ディーゼルエンジンの排気が大気に排出される前にそれを処理するように前記排気の中に位置する。白金族金属を含有する酸化用触媒（これを典型的には耐火性酸化物である担体の上に分散させる）は、気体状ＨＣ、ＣＯおよび粒状物の変換を促進することに加えて、また、一酸化窒素（ＮＯ）からＮＯ２への酸化も促進する。
【０００４】
ディーゼルの排気に入っている粒状物である排気物は全体が３種類の主成分を含んでいる。一成分は乾燥した固体状の炭素質固体画分、即ち煤画分である。そのような乾燥した炭素質物はディーゼル排気に通常付随する目に見える煤排気物の一因になる。粒状物の２番目の成分は可溶有機画分（「ＳＯＦ」）である。そのような可溶有機画分はしばしば揮発性有機画分（「ＶＯＦ」）とも呼ばれ、本明細書ではその用語を用いる。ＶＯＦはディーゼル排気の中にディーゼル排気の温度に応じて蒸気またはエーロゾル（液状凝縮物の微細な滴）のいずれかとして存在し得る。それは、標準的測定試験、例えばＵ．Ｓ．Ｈｅａｖｙ  Ｄｕｔｙ  Ｔｒａｎｓｉｅｎｔ  Ｆｅｄｅｒａｌ  Ｔｅｓｔ  Ｐｒｏｃｅｄｕｒｅで規定されるように、希釈された排気の中に標準的粒子集合温度である５２℃の時に一般に凝縮した液体として存在する。そのような液体は下記の２つの源に由来する：（１）ピストンが上下する毎にエンジンのシリンダー壁から流れる循環油および（２）未燃焼もしくは部分燃焼ディーゼル燃料。
【０００５】
粒状物の３番目の成分はいわゆる硫酸塩画分である。そのような硫酸塩画分は、ディーゼル燃料に存在する少量の硫黄成分から生じる。ディーゼル燃焼中にＳＯ３が少ない割合ではあるが生じた後、それが次に排気中の水と迅速に化合することで硫酸が生じる。その硫酸が粒子と一緒に凝縮した相としてエーロゾルとして集まるか、或は他の粒状成分の上に吸着されることでＴＰＭの質量に加わる。
【０００６】
粒状物を高度に減少させようとする時に用いられる１つの鍵となる後処理技術はディーゼル粒状物濾過器である。粒状物をディーゼル排気から除去するに有効な濾過器構造物が数多く知られており、例えばハニカム壁流式濾過器（ｈｏｎｅｙｃｏｍｂ  ｗａｌｌ  ｆｌｏｗ  ｆｉｌｔｅｒｓ）、巻回もしくは充填繊維製濾過器、開放気泡発泡体（ｏｐｅｎ  ｃｅｌｌ  ｆｏａｍｓ）、焼結金属製濾過器などが知られている。しかしながら、以下に記述するセラミック製壁流式濾過器が最も注目される。そのような濾過器はディーゼル排気から粒状材料の９０％以上を除去する能力を有する。そのような濾過器は排気から粒子を除去するに適した物理的構造物であるが、その集められた粒子は前記濾過器からエンジンにかかる背圧を高めるであろう。従って、背圧が容認される度合に維持されるように、その集められた粒子を前記濾過器から連続的または定期的に焼失させる必要がある。不幸なことには、炭素煤粒子を酸素が豊富に存在する（希薄）排気条件下で燃焼させるには５００℃を超える温度が必要である。そのような温度はディーゼル排気に典型的に存在する温度より高い。
【０００７】
一般的には、当該濾過器を受動的に再生させる目的で、煤燃焼温度を下げる手段を導入する。現実的な負荷サイクル下のディーゼルエンジン排気内で到達し得る温度で当該濾過器を再生させる触媒を存在させると煤の燃焼が促進される。そのように触媒を含有させた煤濾過器（ＣＳＦ）または触媒を含有させたディーゼル粒子濾過器（ＣＤＰＦ）は粒状物を＞８０％減少させることに加えて集積する煤を受動的に燃焼させることで、濾過器の再生を助長するに有効である。
【０００８】
世界中で採用されるであろう将来の排気基準は、また、ディーゼル排気からＮＯｘを減少させることも取り扱うであろう。希薄排気条件を伴う固定式源に適用可能であることを確認したＮＯｘを減少させる技術は選択的接触還元（ＳＣＲ）である。この方法では、卑金属を典型的に含む触媒を用いてＮＯｘにアンモニア（ＮＨ３）による還元を受けさせて窒素（Ｎ２）を生じさせる。この技術はＮＯｘを９０％を超える度合で減少させる能力を有し、従って、これは積極的なＮＯｘ減少目標を達成するに最良な方策の１つに相当する。ＳＣＲは自動車用途の目的で開発下にあり、尿素（典型的には水溶液の状態で存在）をアンモニア源として用いる。ＳＣＲは排気の温度が触媒が活性を示す温度の範囲内である限りＮＯｘに変換を効率良く受けさせる。
【０００９】
各々が排気に含まれる個別成分を取り扱う触媒を含有させた個別の基質を排気システムの中に装備することも可能ではあるが、システム全体のサイズを小さくし、システムの組み立てを容易にしかつシステム全体の費用を低くする目的で、使用する基質の数は少ない方が望ましい。この目的を達成する１つの方策は、ＮＯｘを無害な成分に変化させるに有効な触媒組成物で煤濾過器を被覆する方策である。そのような方策を用いると、その触媒を含有させた煤濾過器が下記の２種類の触媒機能を果たすようになる：排気流れに含まれる粒状成分の除去および排気流れに含まれるＮＯｘ成分をＮ２に変換。
【００１０】
ＮＯｘ減少目標を達成し得るように煤濾過器に被覆を受けさせる場合、その煤濾過器にＳＣＲ触媒組成物を充分に充填する必要がある。そのような組成物を用いた場合、それが排気流れに入っている特定の有害成分にさらされるとそれの触媒効果の漸次損失が経時的起こることから、ＳＣＲ触媒組成物の触媒充填量をより多くする必要性が増す。しかしながら、触媒充填量がより高くなるように被覆を受けさせた煤濾過器を調製すると、結果として、排気システム内の背圧が許容範囲を超えて高くなってしまう可能性がある。従って、壁流式濾過器への触媒充填量をより高くすることを可能にするが、それでも、当該濾過器がもたらす背圧が許容できる度合であるような流れ特徴を維持することを可能にする被覆技術が得られたならば、これは望ましいことである。
【００１１】
壁流式濾過器に被覆を受けさせる時に考慮すべき追加的面は、適切なＳＣＲ触媒組成物の選択である。１番目として、そのような触媒組成物は、これが濾過器再生に特徴的な高温に長期間さらされた時でもＳＣＲ触媒活性を維持するような耐久性を示すべきである。例えば、粒状物に含まれる煤画分が燃焼するとしばしば７００℃を超える温度がもたらされる。そのような温度になると通常用いられるＳＣＲ触媒組成物の多く、例えばバナジウムとチタンの混合酸化物などは触媒的に有効でなくなる。２番目として、そのようなＳＣＲ触媒組成物の使用温度を、好適には、自動車運転時のいろいろな温度範囲に適合し得るに充分なほど幅広くする。例えば低負荷条件下または始動時に遭遇する温度は典型的に３００℃未満である。ＳＣＲ触媒組成物がより低い排気温度の時でさえＮＯｘ還元目標を達成するように、好適には、それに排気に含まれるＮＯｘ成分の還元に触媒作用を及ぼす能力を持たせる。
【００１２】
ＳＣＲ触媒組成物、煤濾過器およびこれらの組み合わせをディーゼル排気に含まれるＮＯｘと粒状成分の両方を減少させる目的で用いることに関する記述が従来の技術に含まれている。そのような文献を以下に記述する。
【００１３】
例えば、アンモニア注入器および脱硝用触媒が孔の中に入っている多孔質セラミック製濾過器の使用で特徴づけられるディーゼル排気ガス処理が特許文献１に開示されている。前記濾過器はディーゼルエンジン排気の伴流（ｗａｋｅ）の中に取り付けられている。前記多孔質セラミック製濾過器は上流に位置する微細孔パス層（ｐａｔｈ  ｌａｙｅｒ）と下流に位置するサイドコース（ｓｉｄｅ  ｃｏｕｒｓｅ）セラミック粒子層（これが前記脱硝用触媒を担持している）を含んで成る。前記微細層が白金もしくはパラジウムまたは他の炭化水素燃焼用触媒を担持するようにしてもよい。未燃焼炭素を含有するディーゼル排気ガスが前記多孔質セラミック製濾過器の中を通って流れることで、その表面が炭素粒子を濾過で除去する。一酸化窒素とアンモニアを含有するガスが前記濾過器の脱硝用触媒含有側を通って流れることで、一酸化窒素が還元を受けて窒素と水が生じる。上流側に位置する酸化用触媒による触媒作用で粒状成分が焼失する。
【００１４】
酸化用触媒、この酸化用触媒の下流に位置していてそれと隣接して位置するＳＣＲ触媒、および前記酸化用触媒と前記ＳＣＲ触媒の間で排気流れに導入される還元剤源が特許文献２に開示されている。ＮＯ含有量に対するＮＯ２含有量の比率が高い高級（ｈｉｇｈｅｒ）供給材料を前記ＳＣＲ反応槽に供給するとＮＯを供給した時に可能な温度および空間速度よりも低い温度および高い空間速度を用いることが可能になると述べられている。
【００１５】
ＮＯｘと粒状物が入っている燃焼排気ガスを処理するためのシステムが特許文献３に開示されており、それには、ＮＯｘの中のＮＯの少なくとも一部をＮＯ２に変化させるに有効な酸化用触媒、粒子捕捉器、還元剤流体源およびＳＣＲ触媒が備わっている。前記粒子捕捉器を前記酸化用触媒の下流に位置させ、前記還元剤流体源を前記粒子捕捉器の下流に位置させ、そして前記ＳＣＲ触媒を前記還元剤流体源の下流に位置させている。開示された還元剤流体にはアンモニア、尿素、カルバミン酸アンモニウムおよび炭化水素（例えばディーゼル燃料）が含まれる。
【００１６】
燃焼機関の排気系のための触媒作用を持つ壁流式濾過器が特許文献４に記述されている。その壁流式濾過器はハニカム配置の溝（ｃｈａｎｎｅｌｓ）を有していて、前記溝の中のいくつかは上流末端部が遮断されており、そして上流末端部が遮断されていない前記溝のいくつかは下流末端部が遮断されている。その下流末端部が遮断されている溝の上流末端部の所の気体不透過性ゾーンに酸化用触媒を位置させている。その濾過器は前記酸化用触媒の下流に位置する気体透過性濾過ゾーンを有し、それは煤を捕捉するためのゾーンである。前記酸化用触媒はＮＯからＮＯ２を生じさせる能力（排気システムの中に存在する時）を有していて前記捕捉された煤を４００℃未満の温度で連続的に燃焼させると記述されている。その酸化用触媒に好適には白金族金属を含有させている。ＮＯを含有する排気流れは最初に前記酸化用触媒の上を通ることでＮＯがＮＯ２に変化した後、煤が濾過で除去される。その後、そのＮＯ２が入っている排気ガスを用いて、前記濾過器が捕捉した煤を燃焼させている。
【００１７】
特許文献４に記述された壁流式濾過器のいくつかの態様では、その煤濾過器に含まれる下流の溝にＮＯｘ吸着剤用触媒および前記ＮＯｘ吸着剤の下流に位置するＳＣＲ触媒を含有させている。そのＳＣＲ触媒は銅が基になった材料、白金、バナジウムとチタニアの混合酸化物、またはゼオライト、またはこれらの２種以上の混合物であり得る。
【先行技術文献】
【特許文献】
【００１８】
【特許文献１】特開平３−１３０５２２号
【特許文献２】米国特許第４，９１２，７７６号
【特許文献３】ＷＯ  ９９／３９８０９
【特許文献４】ＷＯ  ０１／１２３２０
【発明の開示】
【課題を解決するための手段】
【００１９】
発明の要約
本発明は、１つの面において、ＮＯｘおよび粒状物を含有する排気流れを処理するに適した排気処理システム（ｅｍｉｓｓｉｏｎ  ｔｒｅａｔｍｅｎｔ  ｓｙｓｔｅｍ）に関する。この排気処理システムは、酸化用触媒、アンモニアまたはアンモニア前駆体を前記排気流れに定期的に計量して入れる注入器、および壁流式モノリス（ｗａｌｌ  ｆｌｏｗ  ｍｏｎｏｌｉｔｈ）を含有する。前記注入器は前記酸化用触媒と流体伝達状態（ｆｌｕｉｄ  ｃｏｍｍｕｎｉｃａｔｉｏｎ）にありかつ前記酸化用触媒の下流に位置する。前記壁流式モノリスは、ＳＣＲ触媒組成物を含有し、前記注入器と流体伝達状態にありかつ前記注入器の下流に位置する。
【００２０】
前記壁流式モノリスは多数の縦方向に伸びる通路を有するが、前記多数の縦方向に伸びる通路は、前記通路に境界をつけそれを限定している縦方向に伸びる壁で形成されている。前記通路には、開放された入り口末端部と封鎖された出口末端部を有する入り口通路、および封鎖された入り口末端部と開放された出口末端部を有する出口通路が含まれている。前記壁流式モノリスは、前記壁に少なくとも１．３ｇ／立方インチ（好適には１．６から２．４ｇ／立方インチ）の濃度で染み込んでいるＳＣＲ触媒組成物を含有する。前記壁流式モノリスが有する壁間隙率（ｗａｌｌ ｐｏｒｏｓｉｔｙ）は少なくとも５０％で平均孔径は少なくとも５ミクロンである。好適には、前記ＳＣＲ触媒組成物は前記壁流式モノリスの壁に染み込んでいて前記壁が有する壁間隙率は５０から７５％で平均孔径は５から３０ミクロンである。
【００２１】
本排気処理システムの好適な態様における前記ＳＣＲ触媒組成物は、銅および鉄成分の中の１種以上から選択した卑金属成分およびゼオライトを含有する。前記卑金属成分は好適には銅成分である。前記ＳＣＲ触媒組成物に含める好適なゼオライトが有するアルミナに対するシリカの比率は少なくとも約１０である。前記ＳＣＲ触媒組成物に例えばベータゼオライトを用いてもよい。
【００２２】
本システムの酸化用触媒は、とりわけ、排気の中に入って飛沫同伴してくる（ｅｎｔｒａｉｎｅｄ）粒状物、特にＶＯＦの実質的な部分を燃焼させるに有用である。加うるに、そのような酸化用触媒上で、ＮＯｘ成分の中のＮＯの実質的な部分に酸化を受けさせてＮＯ２を生じさせる。好適な態様では、前記酸化用触媒をハニカムフロースルー式モノリス基質（ｈｏｎｅｙｃｏｍｂ  ｆｌｏｗ  ｔｈｒｏｕｇｈ  ｍｏｎｏｌｉｔｈ  ｓｕｂｓｔｒａｔｅ）または開放気泡発泡体基質（ｏｐｅｎ  ｃｅｌｌ  ｆｏａｍ  ｓｕｂｓｔｒａｔｅ）の上に位置させる。前記酸化用触媒は好適には白金族金属成分、特に白金成分を含有する。いくつかの態様では、また、前記酸化用触媒にゼオライト成分も含有させてもよい。
【００２３】
本排気処理システムの別の好適な態様において、本システムはまたディーゼルエンジンも有するが、これが前記酸化用触媒の上流に位置しかつそれと流体伝達状態であるようにする。
【００２４】
本発明の別の面は、ＮＯｘおよび粒状物を含有する排気流れの中の生じた排気物を処理する方法に関する。この方法は、
（ａ）前記排気流れを酸化用触媒に通すことでＮＯの実質的な部分に酸化を受けさせてＮＯ２を生じさせることでＮＯ２が豊富な排気流れを生じさせ、
（ｂ）アンモニアまたはアンモニア前駆体を前記ＮＯ２が豊富な排気流れに定期的な間隔で計量して入れた後、
（ｃ）前記排気流れを壁流式モノリスに通すことで粒状物を濾過で除去しかつＮＯｘの実質的な部分に還元を受けさせてＮ２を生じさせる、
ことを包含する。
【００２５】
ここでも再び、前記壁流式モノリスは多数の縦方向に伸びる通路を有するが、前記多数の縦方向に伸びる通路は、前記通路の境界をつけそれを限定している縦方向に伸びる壁で形成されている。前記通路には、開放された入り口末端部と封鎖された出口末端部を有する入り口通路、および封鎖された入り口末端部と開放された出口末端部を有する出口通路が含まれている。前記壁流式モノリスは、前記壁に少なくとも１．３ｇ／立方インチ（好適には１．６から２．４ｇ／立方インチ）の濃度で染み込んでいるＳＣＲ触媒組成物を含有する。前記壁流式モノリスが有する壁間隙率は少なくとも５０％で平均孔径は少なくとも５ミクロンである。好適には、前記ＳＣＲ触媒組成物は前記壁流式モノリスの壁の中に前記壁が有する壁間隙率が５０から７５％で平均孔径が５から３０ミクロンのあるように染み込んでいる。
【００２６】
本発明は、別の面において、ＳＣＲ触媒組成物を壁流式モノリスの上に位置させる方法に関する。この方法は、
（ａ）前記壁流式モノリスを前記ＳＣＲ触媒組成物含有水性スラリーの中に１番目の方向から浸けることで前記ＳＣＲ触媒組成物を入り口通路に付着させ、
（ｂ）圧縮気体流れを出口通路の中に強制的に送り込みかつ前記入り口通路に真空をかけることで余分なスラリーを前記入り口通路から除去し、
（ｃ）前記壁流式モノリスを前記水性スラリーの中に前記１番目の方向とは反対方向の２番目の方向から浸けることで前記ＳＣＲ触媒組成物を前記出口通路に付着させ、
（ｄ）圧縮気体流れを前記入り口通路の中に強制的に送り込みかつ前記出口通路に真空をかけることで余分なスラリーを前記出口通路から除去し、そして
（ｅ）前記被覆を受けさせた壁流式モノリスに乾燥および焼成を受けさせる、
ことを包含する。
【００２７】
好適には、この方法で用いる壁流式モノリスが有する間隙率を少なくとも５０％（例えば５０から７５％）にし、平均孔径を少なくとも５ミクロン（例えば５から３０ミクロン）にする。
【００２８】
好適には、前記ＳＣＲ触媒組成物を前記壁に少なくとも１．３ｇ／立方インチ（好適には１．６から２．４ｇ／立方インチ）の濃度で染み込ませる。
【００２９】
発明の詳細な説明
本発明は、ディーゼルエンジンの排気に含まれる粒状物、ＮＯｘ及び他の気体状成分を同時に有効に処理する排気処理システムに関する。本排気処理システムでは、本排気システムが要求する重量および体積が有意に最小限になるように、使用する煤濾過器とＳＣＲ触媒を一体化させる。その上、本システムに使用する触媒組成物を選択することで、いろいろな温度の排気流れに含まれる汚染物を有効に減少させる。このような特徴は、ディーゼル車がいろいろな負荷および車速度（これらは前記自動車のエンジンから排出される排気の温度に有意な影響を与える）下で運転される場合に有利である。
【００３０】
ＮＯｘ還元機能と粒状物除去機能を一体化して単一の触媒製品にすることを、ＳＣＲ触媒組成物で被覆した壁流式基質を用いて達成する。本出願者らは、ＳＣＲ触媒組成物を壁流式基質に付着させることで高い濾過効率が要求される用途で使用可能な基質を生じさせる方法を見いだした。例えば、本方法で生じさせた基質は、本発明の排気処理システムにおいて、粒状物を有効に除去（例えば８０％超）するに適切である。本明細書に開示する被覆方法を用いると、壁流式基質にＳＣＲ触媒を実用的な濃度で充填することができ、それによって、その被覆を受けさせた製品を排気処理システムに使用した時にそれを横切る過剰な背圧が生じることはない。
【００３１】
前記壁流式基質上のＳＣＲ触媒組成物の実用的なレベル（ｐｒａｃｔｉｃａｌ ｌｅｖｅｌｓ）を達成することは、指示される（ｍａｎｄａｔｅｄ）ＮＯｘ還元レベルを達成するに充分な触媒活性を与えかつ濾過器が捕捉した煤画分の燃焼温度を低くするに重要である。前記煤濾過器上のＳＣＲウォッシュコート（ｗａｓｈｃｏａｔ）組成物の充分なレベルを達成することは、また、その触媒が充分な耐久性を示すことを確保するにとっても重要である。本排気処理システムが長期間使用される場合、触媒は必ずいろいろな濃度の触媒毒（これは潤滑油が分解することで生じ得るか或はディーゼル燃料に含まれる不純物に由来し得る）にさらされ得る。そのような触媒毒の例には燐、亜鉛、アルカリおよびアルカリ土類元素が含まれる。従って、そのように不可避的に起こる触媒活性損失に打ち勝つ目的で、典型的には、触媒基質に付着させる触媒組成物のレベルをより高くする。
【００３２】
本発明の排気処理システムの１つの態様を図１Ａに図式的に示す。図１Ａから分かるであろうように、気体状汚染物（未燃焼炭化水素、一酸化炭素およびＮＯｘを包含）と粒状物を含有する排気はエンジン１５から酸化用触媒１１に運ばれる。この酸化用触媒１１の中で未燃焼の気体状および非揮発性炭化水素（即ちＶＯＦ）および一酸化炭素の大部分が燃焼することで二酸化炭素と水が生じる。前記酸化用触媒を用いてＶＯＦを実質的な割合で除去しておくことは、特に、本システムの下流に位置させる煤濾過器１２に粒状物があまりにも多量に付着する（即ち詰まりを起こす）ことを防止するに役立つ。加うるに、前記酸化用触媒はＮＯｘ成分の中のＮＯに実質的な割合で酸化を受けさせてＮＯ２を生じさせる。
【００３３】
ノズル（示していない）を用いて還元剤（本ケースではアンモニア）をスプレーとして排気流れの中に前記酸化用触媒の下流で注入する。１つの線１８で示す尿素水溶液をアンモニア前駆体として用いてもよく、それを別の線１９で示す空気と混合ステーション１６の中で混合してもよい。弁１４を用いて尿素水溶液を正確な量で計量することができ、前記尿素水溶液は排気流れの中でアンモニアに変化する。その添加したアンモニアを伴う排気流れは煤濾過器１２（これをＳＣＲ触媒組成物で被覆しておく）に運ばれる。それが前記煤濾過器の中を通る時、ＮＯｘがアンモニアによる選択的接触還元を受けることでそのＮＯｘ成分が窒素に変化する。その上流に位置させた酸化用触媒の触媒作用によってＮＯｘの中のＮＯ２の比率が増すことで、ＮＯｘの還元が、ＮＯｘ成分の中に含まれるＮＯ２の比率がより低い排気流れのそれに比べて助長される。
【００３４】
望まれるＮＯｘ除去レベルに応じて、前記煤濾過器の下流に追加的ＳＣＲ触媒を位置させてもよい。例えば、そのような追加的ＳＣＲ触媒を前記煤濾過器の下流に位置させたモノリス型のハニカムフロースルー式基質またはセラミック製発泡体基質の上に位置させてもよい。このような態様でも、そのＳＣＲで被覆しておいた煤濾過器を用いることで、ＮＯｘ還元目標を満たすに要する全触媒体積の低下が達成される。
【００３５】
また、そのような煤濾過器を用いると、粒状物（煤画分およびＶＯＦを包含）も大きく除去される（８０％を超える度合で）。その煤濾過器に付着した粒状物はその濾過器を再生させている時に燃焼するが、この過程もまた前記ＳＣＲ触媒組成物の存在によって助長される。前記粒状物の煤画分が燃焼する温度は、前記煤濾過器の上に位置させた触媒組成物の存在によって低くなる。
【００３６】
任意の構造配置を図１Ｂに示すが、この排気処理システムにはスリップ酸化用触媒（ｓｌｉｐ  ｏｘｉｄａｔｉｏｎ  ｃａｔａｌｙｓｔ）１３を装備して、それを、前記被覆を受けさせた煤濾過器１２の下流に位置させる。このスリップ酸化用触媒を覆う組成物は、例えば卑金属を含有していて白金の量が０．５重量％未満の組成物であってもよい。そのような方策を用いることで、いくらか過剰に存在するＮＨ３が大気に排気される前にそれを酸化させることができる。
【００３７】
本システムで用いるに適したＳＣＲ触媒組成物は、排気温度が低いことを典型的に伴う低負荷条件下でさえＮＯｘが充分な度合で処理され得るように、ＮＯｘ成分の還元に６００℃未満の温度で有効に触媒作用を及ぼし得る組成物である。そのような触媒製品は、好適には、本システムに添加する還元剤の量に応じて、ＮＯｘ成分の少なくとも５０％をＮ２に変化させる能力を有する。加うるに、本システムで用いるに適したＳＣＲ触媒組成物は、また、理想的には、粒状物の煤画分が燃焼する温度を低くすることで前記濾過器の再生に役立ち得る。そのような組成物が有する別の望ましい属性は、ＮＨ３が大気に放出されることがないように、Ｏ２といくらか過剰に存在するＮＨ３とからＮ２とＨ２Ｏが生じる反応に触媒作用を及ぼす能力を有することにある。
【００３８】
本発明のシステムで用いるに有用なＳＣＲ触媒組成物は、また、６５０℃を超える温度に及んで耐熱性を示す。前記煤濾過器を再生させている時にしばしばそのような高温に遭遇する。加うるに、ＳＣＲ触媒組成物は硫黄成分（しばしばディーゼル排気ガス組成の中に存在）にさらされた時の劣化に耐えるべきである。
【００３９】
適切なＳＣＲ触媒組成物は、例えば米国特許第４，９６１，９１７号（’９１７特許）および５，５１６，４９７号（これらは両方とも引用することによって全体が本明細書に包含される）に記述されている組成物である。前記’９１７特許に開示されている組成物は、鉄と銅助触媒（ゼオライトの中に存在）の一方または両方を助触媒とゼオライトの総重量の約０．１から３０重量パーセント、好適には約１から５重量パーセントの量で含有する。その開示された組成物は、ＮＯｘとＮＨ３からＮ２が生じる還元に触媒作用を及ぼす能力を有することに加えて、また、Ｏ２による余分なＮＨ３の酸化を助長する能力も有し、特に助触媒濃度がより高い組成物の場合に助長する能力を有する。
【００４０】
前記組成物で用いるゼオライトは硫黄毒に耐性があり、ＳＣＲ過程で高いレベルの活性を維持しかつ余分なアンモニアを酸素で酸化させる能力を有する。そのようなゼオライトの孔径は、短期の硫黄毒作用の結果としてもたらされる酸化硫黄分子および／または長期の硫黄毒作用の結果としてもたらされる硫酸塩付着物が存在していても反応体分子であるＮＯおよびＮＨ３が孔系の中に入りそして生成物分子であるＮ２およびＨ２Ｏが孔系から出る移動が適切に起こることを可能にするに充分な大きさである。適切な大きさの孔系が結晶の三次元の全部で相互連結している。ゼオライト技術分野の技術者に良く知られているように、ゼオライトの結晶構造は多少とも規則的に繰り返し存在する連結部、交点などを有する複雑な孔構造を示す。特別な特徴を有する、例えば所定範囲の直径または断面形態などを有する孔が、他の同様な孔と一緒に交差していない場合、そのような孔は一次元であると記述される。そのような孔が所定面のみで他の同様な孔と交差している場合、そのような特徴を有する孔は（結晶学的に）二次元で交差していると記述される。そのような孔が同じ面および他の面の両方で他の同様な孔と交差している場合、そのような孔は三次元で相互連結している、即ち「三次元的」であると記述される。硫酸塩毒に高い耐性を示しかつＳＣＲ過程および酸素によるアンモニアの酸化の両方に良好な活性を示しかつ高温、水熱条件および硫酸塩毒にさらされた時でも良好な活性を保持するゼオライトは少なくとも約７オングストロームの孔径を示しかつ三次元で相互連結している孔を有するゼオライトであることを見いだした。如何なる特別な理論でも範囲を限定することを望むものでないが、直径が少なくとも７オングストロームの孔が三次元で相互連結していると硫酸塩分子がゼオライト構造全体に渡って良好に移動し得ることで硫酸塩分子が触媒から放出され、それによって、反応体であるＮＯｘおよびＮＨ３分子および反応体であるＮＨ３およびＯ２分子用として利用される吸着部位が多数解放されると考えている。この上に示した判断基準を満たす如何なるゼオライトも本発明の実施で用いるに適するが、そのような判断基準を満たす特定のゼオライトはＵＳＹ、ベータおよびＺＳＭ−２０である。また、他のゼオライトも上述した判断基準を満足させる可能性がある。
【００４１】
そのようなＳＣＲ触媒組成物を壁流式モノリス基質に付着させる時、所望のＮＯｘ還元および粒子除去レベルが達成されることを確保しかつ当該触媒が長期使用に渡って充分な耐久性を示すことを保証する目的で、それを少なくとも１．３ｇ／立方インチの濃度で付着させる。好適な態様では、壁流式モノリスに付着させるＳＣＲ組成物の量を少なくとも１．６ｇ／立方インチ、特に１．６から２．４ｇ／立方インチにする。
【００４２】
そのようなＳＣＲ触媒組成物の担持に有用な壁流式基質は、この基質の縦軸に沿って伸びる多数の実質的に平行な微細気体通路を有するものである。各通路は、典型的に、通路の相対する末端面が交互に遮断されるように基質本体の一方の末端部が遮断されている。そのようなモノリス型担体が含有する通路（即ち「セル」）は断面１平方インチ当たり約７００またはそれ以上に及び得るが、はるかに少ない数も使用可能である。例えば、そのような担体が１平方インチ当たりに有するセルの数は約７から６００、より一般的には約１００から４００セル／立法インチ（ｃｅｌｌｓ  ｐｅｒ  ｓｑｕａｒｅ  ｉｎｃｈ；「ｃｐｓｉ」）であってもよい。そのようなセルの断面は長方形、正方形、円形、楕円形、三角形、六角形または他の多角形であってもよい。壁流式基質の壁厚は典型的に０．００２から０．１インチの範囲である。好適な壁流式基質の壁厚は０．００２から０．０１５インチの範囲である。
【００４３】
図２および３に、多数の通路５２を有する壁流式濾過器基質３０を示す。前記通路は濾過器基質の内壁５３で管状に囲まれている。前記基質は入り口末端部５４と出口末端部５６を有する。通路は交互に入り口末端部が入り口プラグ５８で塞がれかつ出口末端部が出口プラグ６０で塞がれていることで入り口５４および出口５６の所に相対する市松模様が形成されている。気体流れ６２は塞がれていない溝入り口６４を通って入り、出口プラグ６０で阻止されることで溝壁５３（これは多孔質である）を通って拡散して出口側６６に向かう。その気体は入り口プラグ５８の存在によって壁の入り口側に戻ることはできない。
【００４４】
好適な壁流式濾過器基質はセラミック様材料、例えばコージライト、α−アルミナ、炭化ケイ素、窒化ケイ素、ジルコニア、ムライト、スポジュメン、アルミナ−シリカ−マグネシアまたはケイ酸ジルコニウムなど、または多孔質の耐火性金属で構成されている。また、セラミック繊維複合材料で壁流式基質を構成させることも可能である。好適な壁流式基質はコージライトおよび炭化ケイ素で構成させた基質である。そのような材料は排気流れ処理中に遭遇する環境、特に高温に耐え得る。
【００４５】
本発明のシステムで用いるに好適な壁流式基質には、多孔質の薄い壁を有するハニカム（モノリス）［その中を流体流れは当該製品を横切る過度の背圧の上昇も過度の圧力の上昇ももたらすことなく通る］が含まれる。奇麗な壁流式製品を存在させた時に生じる背圧は一般に１インチ水柱から１０ｐｓｉｇであろう。本システムで用いるセラミック製壁流式基質を好適には間隙率が少なくとも５０％（例えば５０から７５％）で平均孔径が少なくとも５ミクロン（例えば５から３０ミクロン）の材料で構成させる。より好適には、そのような基質が示す間隙率は少なくとも５５％で平均孔径は少なくとも１０ミクロンである。そのような間隙率およびそのような平均孔径を有する基質を以下に記述する技術で被覆すると、前記基質の上にＳＣＲ触媒組成物を優れたＮＯｘ変換効率の達成に充分な濃度で充填することができる。そのような基質は、これにＳＣＲ触媒を充填したにも拘らず、それでも充分な排気流れ特性を保持し得る、即ち背圧は容認されるままであり得る。米国特許第４，３２９，１６２号を適切な壁流式基質の開示に関して引用することによって本明細書に包含される。
【００４６】
商業的に用いられている典型的な壁流式濾過器は、典型的に、本発明で用いる壁流式濾過器が有する壁間隙率よりも低い壁間隙率、例えば約３５％から５０％の壁間隙率を示すように構成されている。一般に、商業的壁流式濾過器の孔径分布は典型的に非常に幅広く、それに加えて平均孔径も１７ミクロンより小さい。
【００４７】
本発明で用いる多孔質壁流式濾過器は前記構成要素の壁の上または壁の中に１種以上の触媒材料を含有させて触媒活性を持たせる。触媒材料を前記構成要素の壁の入り口側のみ、出口側のみまたは入り口側と出口側の両方に存在させてもよいか、或は壁自身の全部または一部を触媒材料で構成させてもよい。本発明は、そのような構成要素の入り口壁および／または出口壁に触媒材料の１層以上の層および触媒材料の１層以上の層の組み合わせを用いることを包含する。
【００４８】
そのような壁流式基質を前記ＳＣＲ触媒組成物で被覆する時、前記基質を触媒スラリーの一部の中に前記基質の上部（ｔｏｐ）が前記スラリーの表面の直ぐ上に位置するように垂直に浸ける。このようにすると、スラリーは各ハニカム壁の入り口面に接触するが、各壁の出口面には接触しない。そのサンプルを前記スラリーの中に約３０秒間入れたままにする。前記基質を前記スラリーから取り出し、最初に余分なスラリーをその溝から排出させることでそれを前記壁流式基質から除去した後、圧縮空気で吹き飛ばし（スラリーを染み込ませた方向とは反対側に）そして次に真空をスラリーを染み込ませた方向からかけることで余分なスラリーを除去する。このような技術を用いると、触媒スラリーが基質の壁に染み込むが、孔の閉塞が完成基質の中に過度の背圧が作り出されるほどにまで起こることはない。本明細書で用いる如き用語「染み込み」（ｐｅｒｍｅａｔｅ）を触媒スラリーを基質の上に分散させることを記述する目的で用いる場合、それは、その触媒組成物を当該基質の壁全体に分散させる（ｄｉｓｐｅｒｓｅｄ）ことを意味する。
【００４９】
そのような被覆を受けさせた基質に乾燥を典型的に約１００℃で受けさせた後、焼成をより高い温度（例えば３００から４５０℃）で受けさせる。焼成後の触媒充填率の測定は当該基質の被覆後の重量と被覆前の重量を計算することで実施可能である。本分野の技術者に明らかであろうように、被覆用スラリーの固体含有量を変えることで触媒充填量を変えることができる。別法として、当該基質を被覆用スラリーに繰り返し浸漬した後、この上に記述したようにして余分なスラリーを除去することで、それを実施することも可能である。
【００５０】
ＮＯｘ還元剤を排気流れに注入する目的で、還元剤注入システムを前記煤濾過器の上流であるが前記酸化用触媒の下流に装備する。米国特許第４，９６３，３３２号に開示されているように、触媒コンバーターの上流および下流でＮＯｘを感知してもよくそしてその上流および下流のシグナルで間欠的注入弁を制御してもよい。代替構造配置、即ち米国特許第５，５２２，２１８号に開示されているシステムでは、還元剤注入器のパルス幅を排気ガス温度およびエンジン作動条件、例えばエンジンのｒｐｍ、伝動装置およびエンジンの速度などのマップで制御する。また、米国特許第６，４１５，６０２号（これの考察は引用することによって本明細書に包含される）の中で考察された間欠的還元剤計量システムも参考になる。
【００５１】
図４の態様では、尿素水溶液貯蔵槽２２に自動車に搭載した尿素／水溶液を貯蔵して、それをポンプ２１（フィルターおよび圧力調節器を含有）でポンプ輸送して尿素注入器１６に送る。尿素注入器１６は混合室であり、これは、圧力が調節された空気をライン１９（これは空気を制御弁によって間欠的に尿素注入器１６に送る）で受け取る。霧化した尿素／水／空気溶液が生じ、それがノズル２３によって間欠的に排気パイプ２４の中に前記一体式ＳＣＲ触媒被覆煤濾過器１２の上流で注入される。
【００５２】
本発明を図４に示した尿素水溶液計量配置に限定するものでない。窒素が基になった気体状反応体を用いることも考えられる。例えば、尿素もしくはシアヌレール酸の小球を注入する注入器（ｐｒｉｌｌ  ｉｎｊｅｃｔｏｒ）を用いて尿素の固体状ペレットを計量して排気ガスで加熱されているチャンバの中に入れることで、その固体状の還元剤を気化させてもよい（昇華温度の範囲は約３００から４００℃）。シアヌール酸が気化するとイソシアン酸（ＨＮＣＯ）になりそして尿素が気化するとアンモニアとＨＮＣＯになる。いずれの還元剤を用いる時にも、加水分解用触媒を前記チャンバの中に装備しそして排気ガス（この排気ガスは水蒸気を充分な量で含有する）の分割流れを計量して前記チャンバの中に入れることでＨＮＣＯに加水分解（約１５０から３５０℃の温度）を受けさせてアンモニアを生じさせることができる。
【００５３】
尿素およびシアヌール酸に加えて、窒素が基になっていて本発明のコントロールシステムで用いるに特に適した他の還元用反応体または還元剤には、アメリド（ａｍｍｅｌｉｄｅ）、アメリン（ａｍｍｅｌｉｎｅ）、シアン酸アンモニウム、ビウレット、シアヌール酸、カルバミン酸アンモニウム、メラミン、トリシアノ尿素、およびそれらの数種の混合物が含まれる。しかしながら、より幅広い意味で、本発明を窒素が基になった還元剤に限定するものでなく、それには、炭化水素を含有する全ての還元剤、例えば留出燃料［アルコール、エーテル、有機ニトロ化合物など（例えばメタノール、エタノール、ジエチルエーテルなど）を包含］およびいろいろなアミンおよびこれらの塩（特にこれらの炭酸塩）（グアニジン、メチルアミンの炭酸塩、ヘキサメチルアミンなどを包含）も含まれ得る。
【００５４】
前記還元剤注入システムの上流に酸化用触媒（又はＤＯＣ）を存在させる。この酸化用触媒は、未燃焼の気体状および非揮発性の炭化水素（即ちＶＯＦ）および一酸化炭素を有効に燃焼させる如何なる組成物で作られていてもよい。加うるに、そのような酸化用触媒はＮＯｘ成分の中のＮＯを実質的な比率でＮＯ２に変化させるに有効であるべきである。本明細書で用いる如き用語「ＮＯｘ成分の中のＮＯをＮＯ２に実質的に変化」は、少なくとも２０％、好適には３０から６０％を意味する。そのような特性を有する触媒組成物は本技術分野で公知であり、それには、白金族金属が基になった組成物および卑金属が基になった組成物が含まれる。そのような触媒組成物で耐火性金属もしくはセラミック（例えばコージライト）材料で作られたハニカムフロースルー式モノリス基質を被覆してもよい。別法として、本技術分野で良く知られている金属もしくはセラミック発泡基質の上に酸化用触媒を生じさせることも可能である。そのような酸化用触媒は、これが覆っている基質（例えば開放気泡セラミック発泡体）および／またはそれらが示す固有の酸化触媒活性によって、粒子をある度合で除去する。好適には、そのような酸化用触媒が前記壁流式濾過器の上流で排気流れから粒状物をいくらか除去するようにする、と言うのは、前記濾過器の上に存在する粒子質量が減少すると強制的に行う再生を行うまでの時間が長くなる可能性があるからである。
【００５５】
本排気処理システムで使用可能な好適な１つの酸化用触媒組成物は、ゼオライト成分（好適にはベータゼオライト）と一緒にしておいた高表面積の耐火性酸化物である担体（例えばγ−アルミナ）の上に分散している白金族成分（例えば白金、パラジウムまたはロジウム成分）を含有する組成物である。好適な白金族金属成分は白金である。そのような組成物を耐火性酸化物である基質、例えばフロースルー式ハニカム基質などの上に位置させる時、白金の濃度が典型的に約１０から１２０ｇの白金／立方フィートになるようにする。
【００５６】
白金族金属が基になっていて酸化用触媒を生じさせる時に用いるに適した組成物はまた米国特許第５，１００，６３２号（’６３２特許）（引用することによって本明細書に包含される）にも記述されている。前記’６３２特許には、白金、パラジウム、ロジウムおよびルテニウムとアルカリ土類金属の酸化物、例えば酸化マグネシウム、酸化カルシウム、酸化ストロンチウムまたは酸化バリウムなどを白金族金属とアルカリ土類金属の間の原子比が約１：２５０から約１：１、好適には約１：６０から約１：６であるように含有する混合物を有する組成物が記述されている。
【００５７】
そのような酸化用触媒で用いるに適した触媒組成物をまた卑金属を触媒作用剤として用いて生じさせることも可能である。例えば、米国特許第５，４９１，１２０号（これの開示は引用することによって本明細書に包含される）には、ＢＥＴ表面積が少なくとも約１０ｍ２／ｇの触媒材料を含有する酸化用触媒組成物が開示されているが、それは本質的にチタニア、ジルコニア、セリア−ジルコニア、シリカ、アルミナ−シリカおよびα−アルミナの中の１種以上であってもよいバルクな（ｂｕｌｋ）２番目の金属酸化物で構成されている。
【００５８】
また、米国特許第５，４６２，９０７号（’９０７特許、これの開示は引用することによって本明細書に包含される）に開示されている触媒組成物も有用である。前記’９０７特許には、各々の表面積が少なくとも約１０ｍ２／ｇのセリアとアルミナがセリアと活性アルミナの重量比が例えば約１．５：１から１：１．５であるように入っている触媒材料を含有する組成物が教示されている。場合により、前記’９０７特許に記述されている組成物に白金をＣＯおよび未燃焼炭化水素の気相酸化を促進するに有効であるがＳＯからＳＯ２への過度の酸化が起こらないように制限した量で含有させることも可能である。別法として、その触媒材料にパラジウムを所望の如何なる量で含有させることも可能である。
【００５９】
以下に示す実施例で本発明のさらなる説明を行うが、勿論、決して本発明の範囲を限定するとして解釈されるべきではない。
【実施例１】
【００６０】
セラミック製壁流式濾過器の被覆
寸法が５．６６ｘ６インチで壁厚が０．０１２インチで平均孔径が２５ミクロンで壁間隙率が６０％のコージライトセラミック製壁流式濾過器基質（商品名Ｃ６１１、ＮＧＫ  Ｉｎｓｕｌａｔｏｒｓ，Ｌｔｄ．）を用いて、触媒で覆われた煤濾過器を生じさせた。
【００６１】
銅による交換を受けさせておいたベータゼオライト（銅含有量が２重量％）と追加的ＣｕＳＯ４（銅を９．５重量％与えるに充分な量）と７重量％の量のＺｒＯ２と脱イオン水（ベータゼオライトの重量を基準にした重量％）を用いて固体含有量が２７重量％の触媒スラリーを生じさせた。前記銅による交換を受けさせておいたベータゼオライトの調製を米国特許第５，５１６，４９７号に示されているようにして実施した。
【００６２】
同じ手順を用いて本発明の好適な態様に従う濾過器基質を２個調製した。その壁流式基質に下記を受けさせた：
（１）前記基質を前記スラリーの中に１つの方向から前記基質の軸の長さ全体に沿って前記基質の溝が被覆されるに充分な深さに浸漬し、
（２）前記基質に前記被覆方向とは反対側（即ち乾燥している側）からエアナイフによる処理を受けさせ（ａｉｒ−ｋｎｉｆｅｄ）、
（３）前記被覆側から真空をかけ、
（４）乾燥を９３℃の空気流中で１時間そして焼成を４００℃で１時間受けさせ、
（５）次に、段階（１）から（４）を反対側から繰り返した。
【００６３】
これらの濾過器基質（触媒Ａ１およびＡ２と表示）が含有する触媒の充填率は２．１ｇ／立方インチであった。これらの触媒が含有する銅の量は約０．２ｇ／立方インチであった。
【００６４】
前記基質の片側のみに段階（１）から（４）に従う被覆を受けさせることで別の濾過器基質（触媒Ｂ１と表示）を生じさせた。触媒充填率が触媒１Ａと同じ充填率に到達するように、スラリーの固体含有量を３８％にまで高くした。この触媒の組成は同じままであった。触媒Ｂ１の触媒充填率は２．０ｇ／立方インチであった。この触媒が含有する銅の量もまた０．２ｇ／立方インチであった。
【００６５】
参考サンプルである触媒Ｄ１の調製をフロースルー型触媒として実施した。この種類の触媒の調製では、この上に記述した種類の濾過器基質の一方の末端部に位置するプラグの深さの直ぐ下の所を直径を横切るように切断した。このようにして、前記壁流式濾過器を前方領域の半分が有効に遮断されているフロースルー式基質に変えた。この基質に前記銅による交換を受けさせておいた交換ベータゼオライト触媒組成物による被覆を受けさせることで２．０ｇ／立方インチの触媒充填率を得た。
【実施例２】
【００６６】
被覆煤濾過器が示す背圧の評価
市販の自動化装置であるＳｕｐｅｒ Ｆｌｏｗ ＳＦ １０２０（Ｐｒｏｂｅｎｃｈ）を用いて未被覆および被覆濾過器を横切る圧力降下を評価した。前記装置は、特に、圧力降下を空気流量の関数として測定するように考案された装置である。この装置を用いて得たデータから周囲条件下の圧力降下を空気流量の関数としてプロットした図を作成した。その圧力降下は空気が当該濾過器の中をどれだけ容易に流れるかの尺度である。ディーゼルエンジン用途では、エンジンが空気を動かす目的で動力を消費する必要があることから、圧力降下が低い方が望ましい。従って、空気のポンプ輸送で失われるエンジン動力量は圧力降下が大きければ大きいほど大きい。そのように動力が失われると車が利用することができるエンジン動力が低下してしまう。
【００６７】
図５に、前記被覆を受けさせた濾過器である触媒Ａ１、Ａ２およびＢ１ばかりでなく同じ寸法の未被覆濾過器を横切る圧力降下を要約する。実施例１の段階（１）から（５）に従う被覆を受けさせた濾過器、即ち触媒Ａ１およびＡ２が示した圧力降下が未被覆濾過器のそれよりも高い度合は約２５％であった。触媒Ａ１およびＡ２とは対照的に、最適ではない濾過器である触媒Ｂ１に被覆を受けさせた後にそれが示した圧力降下は前記未被覆濾過器のそれよりも１００％以上大きかった。そのように触媒Ｂ１が示した圧力降下は非常に高いことから、そのような濾過器にエンジン試験を受けさせるのは不可能であることが分かった。被覆を触媒Ｂ１と同じ様式で受けさせた濾過器を横切る圧力降下がより低くなるように触媒充填率を低くすることでそれを達成することは可能であったが、ＳＣＲ触媒の充填率をより低くしたことで、もたらされたＮＯｘ還元度合は受け入れられる度合でなかった。
【実施例３】
【００６８】
ＳＣＲ触媒による粒子除去の立証
触媒組成物を壁流式濾過器に付着させた時、それは理想的には前記濾過器の再生を補助すべきである。従って、好適には、前記濾過器の上に位置させたＳＣＲ触媒組成物が粒子のＶＯＦ部分および煤の酸化に触媒作用を及ぼす能力を有するようにする。そのＳＣＲ触媒がＮＯｘおよび粒状物の質量を低くするに有効であるには、それは好適にはアンモニアを酸化させるべきでなくまたＳＯ２を酸化させてＳＯ３を生じさせるべきではない。ある触媒が炭素およびＶＯＦを酸化させる能力を有するか否かを評価する１つの方法は、熱重量分析（ＴＧＡ）と示差熱分析（ＤＴＡ）を組み合わせて用いる方法である。ＴＧＡでサンプルの重量損失を測定する一方でＤＴＡで標準と対比させたサンプルの熱容量変化を測定する。この実験では、触媒スラリーの一部に乾燥および焼成を受けさせておいて、潤滑油のＶＯＦ部分を模擬する目的で、それを６重量％の量の潤滑油と混合し、そして粒子の煤画分を模擬する目的で、それを１４重量％の量のカーボンブラックと混合した。この混合物をＴＧＡとＤＴＡを組み合わせて実施する装置の中に充填した。いろいろなガス組成物をサンプルの中に通すことができるが、これらの試験では空気中で試験を実施した。前記装置を既知速度で加熱することで重量損失と熱発生を温度の関数として測定した。この技術の利点は、いろいろな煤成分の重量損失を分離することができかつそれらの重量損失を熱変化に関係付けることができる点にある。煤の燃焼に有効な触媒は煤の燃焼が始まる温度を低くするであろう。
【００６９】
図６に、下記の２種類の触媒組成物が示したＤＴＡシグナル（マイクロボルトで表す）を温度の関数としてプロットする：（１）標準的組成、即ちＴｉＯ２−１０重量％のＷＯ３−２重量％のＶ２Ｏ５触媒、および（２）触媒Ａ１の被覆で用いた触媒組成物。前記ＴｉＯ２が基になった組成物はＳＣＲ触媒における最新技術の典型的な組成物であり、幅広く用いられている。各触媒のスラリーに乾燥および焼成を受けさせることで得た粉末を６重量％の量の潤滑油および１４重量％の量のカーボンブラックと混合した。これらのサンプルを空気中で室温から１分当たり２０℃の加熱速度で８００℃になるまで加熱した。その結果として得たＤＴＡシグナルは２つのピークを示し、１つのピークは４００℃未満の温度の所に存在していて、それはＶＯＦの燃焼に相当しており、そして２番目のピークはより高い温度の所に存在していて、それはカーボンブラックの燃焼に相当していた。その結果は、両方の触媒組成物とも模擬粒子の潤滑油部分の燃焼に有効であるが好適な触媒組成物の方が煤燃焼温度を下げることで明らかなように炭素部分の燃焼の点でずっとより有効であることを示している。以下に示す実施例から分かるであろうように、そのような利点はＮＯｘ還元活性を危うくすることなく維持される。
【実施例４】
【００７０】
被覆煤濾過器が示すＮＯｘ変換および粒子除去の評価
ディーゼル技術の最新技術の代表例の試作エンジンであるＶ６で４Ｌのターボチャージ付き後冷却（ａｆｔｅｒ−ｃｏｏｌｅｄ）ディーゼルエンジンを用いて、濾過効率と同時にＮＯｘ還元を測定した。前記エンジンをテストスタンドの上に取り付けて、それを再現可能な安定した排気をもたらすような定常状態で作動させた。前記エンジンの速度および負荷を濾過器入り口温度が３７０℃でＮＯｘ濃度が約９５０ｐｐｍになるように調節した。Ｃｏｄｅ ｏｆ Ｆｅｄｅｒａｌ Ｒｅｇｕｌａｔｉｏｎｓ、Ｔｉｔｌｅ ４０、パート８６のパラグラフ１３１２−８８に記述されている手順に従ったが、フル希釈トンネル（ｆｕｌｌ ｄｉｌｕｔｉｏｎ ｔｕｎｎｅｌ）の代わりにミニ希釈トンネルを用いて粒子測定値を決定した。希釈比率をＣＯ２濃度から決定した。前記ディーゼルエンジンに関して、尿素溶液を酸化用触媒の後方であるがＳＣＲ被覆濾過器基質の前方に注入することで、ＮＯｘの除去を達成した。この実験の構造配置を図７に示す。加熱されたサンプリングラインと分析用セルが備わっているＦＴＩＲ装置を用いてＮＯｘおよびアンモニアを測定した。また、特に生ディーゼル排気の分析に適するように考案されたＨｏｒｉｂａ分析ベンチを用いてＮＯｘ、ＣＯおよびＨＣも測定した。
【００７１】
追加的触媒を調製して固定式ディーゼルエンジンに取り付けて、それに老化を乗用車の運転を模擬する老化サイクルを用いて１０００時間受けさせた。その老化サイクルはＣｏｄｅ  ｏｆ  Ｆｅｄｅｒａｌ  Ｒｅｇｕｌａｔｉｏｎｓのパート８６のパラグラフ８３６−０１の「Ｄｕｒａｂｉｌｉｔｙ  Ｄｒｉｖｉｎｇ  Ｓｃｈｅｄｕｌｅ  ｆｏｒ  Ｌｉｇｈｔ  Ｄｕｔｙ  Ｖｅｈｉｃｌｅｓ  ａｎｄ  Ｌｉｇｈｔ  Ｄｕｔｙ  Ｔｒｕｃｋｓ」に記述されている手順の適応であった。そこに記述されている試験サイクルは、テストトラックの回りを運転する自動車の速度そして自動車を定期的に停止させることを指定している。先行する研究で前記サイクルの温度プロファイルを測定した後、それをエンジンベンチで模擬した。この老化および評価ではＡＲＣＯ  ＥＣＤディーゼル燃料を用いた。この燃料の硫黄含有量は１２ｐｐｍであり、それは、そのような燃料が前記技術の予測される適用で利用されるであろうと予測されることと矛盾しない。
【００７２】
図７に示した実験構造配置を用いて、３種類の触媒基質が示すＮＯｘ変換率および粒子除去を測定した。図７から分かるであろうように、この実験構造配置に、触媒含有煤濾過器の上流に位置させた尿素注入器および前記尿素注入器の上流に位置させた酸化用触媒（ＤＯＣ）を含めた。ＤＯＣが原因でいくらか起こる変動を最小限にする目的で、試行の全部を同じＤＯＣを用いて実施した。前記酸化用触媒組成物を５．６６ｘ６インチのフロースルー式コージライト基質の上に位置させた。前記酸化用触媒組成物はそれが上に位置するγ−アルミナを９０ｇ／立方フィート含有しかつ水素イオン交換型ベータゼオライトを２７重量％含有していた。前記ＤＯＣに老化を１０００時間受けさせた。
【００７３】
この実験で実施した試行では、前記ＳＣＲ触媒組成物を壁流式モノリス基質またはフロースルー式モノリス基質のいずれかの上に位置させた。前記ＳＣＲ触媒組成物は実施例１で前記基質の被覆で用いた組成物と同じであった、即ちそれは銅による交換を受けさせたゼオライトと結合剤であるジルコニアを含有していた。この実験で用いた基質は特に下記であった：実施例１に示した触媒Ａ１と同様な様式で調製した新しい触媒基質（触媒Ａ１ｆｒｅｓｈと表示）、触媒Ａ１とまた同じ様式の被覆を受けさせたが老化を１０００時間受けさせた別個の触媒基質（触媒Ａ１ａｇｅｄと表示）、そして最後に触媒Ｄ１と同じにして調製したフロースルー型の３番目の触媒基質（触媒Ｄ１ｆｒｅｓｈと表示）。
【００７４】
以下の表１に、前記３種類の触媒基質が示した粒子濾過効率およびＮＯｘ還元を要約する。濾過効率を尿素の注入有り無しで測定した。
【００７５】
【表１】
2014224536.tif 000003
【００７６】
表１から分かるであろうように、前記ＳＣＲ触媒組成物を前記壁流式モノリスに付着させた時にはＮＯｘ除去効率の損失が起こらなかった。その上、尿素を注入しても濾過効率は影響を受けなかった。前記ＳＣＲで被覆したフロースルー式モノリスはＮＯｘ除去機能を示しはしたが、前記被覆を受けさせた壁流式モノリスが示した高い濾過効率は示さなかった。このように、本発明の前記ＳＣＲ被覆濾過器基質は高いＮＯｘと粒子除去効率の統合を示す。
【００７７】
その上、表１に示したデータは、前記ＳＣＲ触媒組成物は耐久性があることを示している。前記被覆を受けさせた基質は濾過効率の損失もＮＯｘ除去効率の損失も起こさなかった。
【００７８】
本発明を好適な態様を強調して記述してきたが、その好適な装置および方法の変形を用いることができかつ本発明を本明細書に具体的に記述した様式とは別の様式で実施してもよいことを意図することは本分野の通常の技術者に明らかであろう。従って、本発明は本請求項で定義する如き本発明の精神および範囲内に含まれるあらゆる修飾形を包含する。
【図面の簡単な説明】
【００７９】
【図１】図１Ａおよび１Ｂは、本発明の排気処理システムの２つの態様を示す図式図である。
【図２】図２に、壁流式濾過器基質の透視図を示す。
【図３】図３に、壁流式濾過器基質の断面の破断図を示す。
【図４】図４に、尿素貯蔵槽および注入器を含有させた本発明の排気処理システムの態様を示す。
【図５】図５に、被覆を受けさせた数種の壁流式濾過器基質および被覆を受けさせていない壁流式濾過器基質が示した圧力降下を空気流量の関数として示す。
【図６】図６は、粒子質量のモデル（カーボンブラックおよび潤滑油）と混合した２種類のＳＣＲ触媒組成物が示したＤＴＡシグナル（マイクロボルト）を温度の関数としてプロットした図である。
【図７】図７は、本発明の典型的な排気処理システムが示すＮＯｘ還元および粒子減少を評価する目的で用いた実験室ベンチ装置の図式図である。
【図１】
2014224536.tif 000004
【図２】
2014224536.tif 000005
【図３】
2014224536.tif 000006
【図４】
2014224536.tif 000007
【図５】
2014224536.tif 000008
【図６】
2014224536.tif 000009
【図７】
2014224536.tif 000010
【手続補正書】
【提出日】平成26年9月12日(2014.9.12)
【手続補正１】
【補正対象書類名】特許請求の範囲
【補正対象項目名】全文
【補正方法】変更
【補正の内容】
【特許請求の範囲】
【請求項１】
多数の縦方向に伸びる通路を有していて、前記多数の縦方向に伸びる通路は、前記通路に境界をつけそれを限定している縦方向に伸びる壁で形成されている壁流式濾過器基質を含み、ここで、前記通路は、開放された入り口末端部と封鎖された出口末端部を有する入り口通路および封鎖された入り口末端部と開放された出口末端部を有する出口通路を含んで成り、ＳＣＲ触媒組成物含有水性スラリーを用いて、触媒組成物を該基質の壁全体に分散させ、前記壁流式濾過器基質が有する間隙率が５５％以上で平均孔径が１０ミクロン以上であり、前記壁流式濾過器基質は２．４g／立法インチまでの充填量で前記壁の中に染み込んでいるＳＣＲ触媒組成物を含み、ＮＯｘ還元機能と粒状物除去機能を一体化して成る触媒品であって、
前記ＳＣＲ触媒被覆組成物が銅および鉄成分の中の１種以上から選択される卑金属成分およびゼオライトを含んで成り、そして前記濾過器基質の中を通る時、ＮＯｘがアンモニアによる選択的接触還元を受けることでそのＮＯｘ成分が窒素に変化し、前記ＳＣＲ触媒組成物がＮＯｘの還元に６００℃未満の温度で触媒作用を及ぼすに有効でありかつ前記濾過器基質によって捕捉された煤が燃焼する温度を低くすることで前記前記濾過器基質の再生に役立ち得ることを特徴とする触媒品。
【請求項２】
前記ＳＣＲ触媒組成物が６５０℃より上の温度で劣化に対して耐熱性を示す請求項１記載の触媒品。
【請求項３】
前記ＳＣＲ触媒組成物が硫黄成分にさらされた時の劣化に抵抗するに有効である請求項２記載の触媒品。
【請求項４】
前記ＳＣＲ触媒組成物がＯ２による余分なＮＨ３の酸化を助長する請求項１記載の触媒品。
【請求項５】
前記ＳＣＲ触媒組成物の前記卑金属成分が銅成分であり、ゼオライトが有するアルミナに対するシリカの比率が少なくとも１０である請求項１記載の触媒品。
【請求項６】
前記ＳＣＲ触媒組成物のゼオライトがベータゼオライト、ＵＳＹおよびＺＳＭ−２０から選択される請求項１記載の触媒品。
【請求項７】
前記ＳＣＲ触媒組成物のゼオライトがベータゼオライトである請求項１記載の触媒品。
【請求項８】
前記ＳＣＲ触媒組成物のゼオライトが、孔径が少なくとも７オングストロームの孔を有しかつ三次元で連結している請求項１記載の触媒品。
【請求項９】
前記ＳＣＲ触媒組成物が鉄および銅助触媒の中の一方または両方を含有していてそれが助触媒とゼオライトの総重量の０．１から３０重量パーセントの量で存在する請求項１記載の触媒品。
【請求項１０】
前記ＳＣＲ触媒組成物が鉄および銅助触媒の中の一方または両方を含有していてそれが助触媒とゼオライトの総重量の１から５重量パーセントの量で存在する請求項１記載の触媒品。
【請求項１１】
前記縦方向に伸びる壁が入り口側と反対に位置する出口側を有し、前記ＳＣＲ触媒組成物が前記壁の入り口側上と出口側上の両方に存在する請求項１記載の触媒品。
【請求項１２】
ＳＣＲ触媒組成物を壁流式濾過器基質の上に位置させる方法であって、前記壁流式濾過器基質は、多数の縦方向に伸びる通路を有していて、前記多数の縦方向に伸びる通路は、前記通路に境界をつけそれを限定している縦方向に伸びる壁で形成されており、ここで、前記通路は、開放された入り口末端部と封鎖された出口末端部を有する入り口通路および封鎖された入り口末端部と開放された出口末端部を有する出口通路を含んで成り、前記壁流式濾過器基質が有する間隙率が５５％以上で平均孔径が１０ミクロン以上であり、そして前記ＳＣＲ触媒組成物は２．４g／立法インチまでの充填量で壁の中に染み込んでおり、
（ａ）前記壁流式濾過器基質を前記ＳＣＲ触媒組成物含有水性スラリーの中に１番目の方向から浸けることで前記ＳＣＲ触媒組成物を前記入り口通路に付着させ、
（ｂ）圧縮気体流れを前記出口通路の中に強制的に送り込みかつ前記入り口通路に真空をかけることで余分なスラリーを前記入り口通路から除去し、
（ｃ）前記壁流式濾過器基質を前記水性スラリーの中に前記１番目の方向とは反対方向の２番目の方向から浸けることで前記ＳＣＲ触媒組成物を前記出口通路に付着させ、
（ｄ）圧縮気体流れを前記入り口通路の中に強制的に送り込みかつ前記出口通路に真空をかけることで余分なスラリーを前記出口通路から除去し、そして
（ｅ）前記被覆を受けさせた壁流式濾過器基質に乾燥および焼成を受けさせ、触媒組成物を該基質の壁全体に分散させる、
ことを含んで成る方法によって製造されたＮＯｘ還元機能と粒状物除去機能を一体化して成る触媒品であって、
前記ＳＣＲ触媒被覆組成物が銅および鉄成分の中の１種以上から選択される卑金属成分およびゼオライトを含んで成り、そして前記濾過器（触媒品）の中を通る時、ＮＯｘがアンモニアによる選択的接触還元を受けることでそのＮＯｘ成分が窒素に変化し、前記ＳＣＲ触媒組成物がＮＯｘの還元に６００℃未満の温度で触媒作用を及ぼすに有効でありかつ前記濾過器基質によって捕捉された煤が燃焼する温度を低くすることで前記前記濾過器基質の再生に役立ち得ることを特徴とする触媒品。
【請求項１３】
前記ＳＣＲ触媒組成物が６５０℃より上の温度で劣化に対して耐熱性を示す請求項１２記載の触媒品。
【請求項１４】
前記ＳＣＲ触媒組成物が硫黄成分にさらされた時の劣化に抵抗するに有効である請求項１２記載の触媒品。
【請求項１５】
前記ＳＣＲ触媒組成物がＯ２による余分なＮＨ３の酸化を助長する請求項１２記載の触媒品。
【請求項１６】
前記ＳＣＲ触媒組成物の前記卑金属成分が銅成分であり、ゼオライトが有するアルミナに対するシリカの比率が少なくとも１０である請求項１２記載の触媒品。
【請求項１７】
前記ＳＣＲ触媒組成物のゼオライトが、ベータゼオライト、ＵＳＹおよびＺＳＭ−２０から選択される請求項１２記載の触媒品。
【請求項１８】
前記ＳＣＲ触媒組成物のゼオライトがベータゼオライトである請求項１２記載の触媒品。
【請求項１９】
前記ＳＣＲ触媒被覆組成物のゼオライトが、孔径が少なくとも７オングストロームの孔を有しかつ三次元で連結している請求項１２記載の触媒品。
【請求項２０】
前記ＳＣＲ触媒組成物が鉄および銅助触媒の中の一方または両方を含有していてそれが助触媒とゼオライトの総重量の０．１から３０重量パーセントの量で存在する請求項１２記載の触媒品。
【請求項２１】
前記ＳＣＲ触媒組成物が鉄および銅助触媒の中の一方または両方を含有していてそれが助触媒とゼオライトの総重量の１から５重量パーセントの量で存在する請求項１２記載の触媒品。
【請求項２２】
前記縦方向に伸びる壁が入り口側と反対に位置する出口側を有し、前記ＳＣＲ触媒組成物が前記壁の入り口側上と出口側上の両方に存在する請求項１２記載の触媒品。
【外国語明細書】
2014224536.tif 000011
2014224536.tif 000012
2014224536.tif 000013
2014224536.tif 000014
2014224536.tif 000015
2014224536.tif 000016
2014224536.tif 000017
2014224536.tif 000018
2014224536.tif 000019
2014224536.tif 000020
2014224536.tif 000021
2014224536.tif 000022
2014224536.tif 000023
2014224536.tif 000024
2014224536.tif 000025
2014224536.tif 000026
2014224536.tif 000027
2014224536.tif 000028
2014224536.tif 000029
2014224536.tif 000030
2014224536.tif 000031
2014224536.tif 000032
2014224536.tif 000033
2014224536.tif 000034
2014224536.tif 000035
Provided is an emission treatment system and method for simultaneously remediating the nitrogen oxides (NOx), particulate matter, and gaseous hydrocarbons present in diesel engine exhaust streams. The emission treatment system has an oxidation catalyst upstream of a soot filter coated with a material effective in the Selective Catalytic Reduction (SCR) of NOx by a reductant, e.g., ammonia. Also provided is a method for disposing an SCR catalyst composition on a wall flow monolith that provides adequate catalyst loading, but does not result in unsuitable back pressures in the exhaust.
【図１】
2014224536.tif 000036
【図２】
2014224536.tif 000037
【図３】
2014224536.tif 000038
【図４】
2014224536.tif 000039
【図５】
2014224536.tif 000040
【図６】
2014224536.tif 000041
【図７】
2014224536.tif 000042